(57)【要約】      （修正有）【課題】艶加工部分と精密な凹凸感のあるマット加工部分を有し、かつ、生産性が高くコストが低く加工できる凹凸感のあるマット加工印刷物の加工方法を提供する。【解決手段】基材上に電子線又は紫外線硬化型インキを使用したオフセット印刷により印刷層を設ける工程、該印刷層の表面上に部分的又は全面に電子線又は紫外線硬化型インキを使用したオフセット印刷により下刷り層を設ける工程、前記印刷層および前記下刷り層の表面上に電子線または紫外線硬化型のコーティング剤のコーティングによりオーバーコート層を設ける工程を、オフセット印刷機による一工程Ｂで設け、前記オーバーコート層の前記下刷り層と重なる部分を凹凸感のあるマット加工部分に形成し、他の部分を艶加工部分に形成することを特徴とする凹凸感を有するマット加工印刷物の加工方法である。【選択図】図２
2010155238.tif 000002
【特許請求の範囲】
【請求項１】
基材上に電子線又は紫外線硬化型インキを使用したオフセット印刷により印刷層を設ける工程、該印刷層の表面上に部分的又は全面にポリマー、モノマー、光重合開始剤を混合した主剤に、ポリエチレンワックス、反応性シリコーンを助剤とし、該助剤を前記主剤に対して固形分比３〜５重量％の電子線又は紫外線硬化型インキを使用したオフセット印刷により下刷り層を設ける工程、前記印刷層および前記下刷り層の表面上に電子線または紫外線硬化型のコーティング剤のコーティングによりオーバーコート層を設ける工程を、オフセット印刷機による一工程で設け、前記オーバーコート層の前記下刷り層と重なる部分を凹凸感のあるマット加工部分に形成し、他の部分を艶加工部分に形成することを特徴とする凹凸感を有するマット加工印刷物の加工方法。
【発明の詳細な説明】
【技術分野】
【０００１】
本発明は、印刷表面に艶加工部分と凹凸感を有するマット加工部分とが形成されたマット加工印刷物の加工方法に関するものである。
【背景技術】
【０００２】
従来より、印刷表面に艶加工部分とマット加工部分とを有する印刷加工物を作製する場合、マット加工部分には、マット加工として、シリカなどの粒形状を添加したマット加工インキまたは塗料を印刷表面にシルクスクリーン印刷などで印刷あるいは塗布して艶加工部分とマット加工部分を別々に加工して作製されている。
【０００３】
また、さらに凹凸感のあるマット加工を目的とした印刷物では、表面に凹凸形状を付与したエンボス板あるいはエンボスロールなどによって加圧あるいは熱圧により印刷表面に凹凸感のあるマット加工を施した印刷物が作製されることもある。
【０００４】
さらに、印刷物の上に下塗りを行い、その上にクリアーな電子線または紫外線硬化型のインキまたは塗料を塗布して下塗り部分に凹凸感のあるマット加工部分が形成される凹凸模様を有する表面加工印刷塗工物も開示されている（特許文献１を参照）。
【特許文献１】特開平６−２７８３５４号公報
【発明の概要】
【発明が解決しようとする課題】
【０００５】
しかしながら、マット加工として、マット加工インキまたは塗料を印刷表面に印刷あるいは塗布する方法では、充分な凹凸感のあるマット加工表面を表現することが難しいという問題がある。また、一方、エンボス板あるいはエンボスロールなどによって加圧あるいは熱圧により印刷表面に凹凸感のあるマット加工を施こす方法では、微細な凹凸感を出すことが難しく、絵柄と凹凸感のある部分とを一致させることが困難であるという問題点がある。さらに、マット加工インキまたは塗料を使用しない方法もあるが、この方法では、下塗り加工を行い、その上にクリアーな電子線または紫外線硬化型のインキまたは塗料をスクリーン印刷あるいはコーターでのコーティングで行うため、生産性が低くコストが高いという問題点がある。いずれの方法においても絵柄の印刷の上に、別の工程で凹凸感のあるマット加工部分を形成することになり、さらに生産性が低くコストが高いという問題点がある。
【０００６】
本発明は、上記の問題点を解消するためになされたものであり、艶加工部分と精密な凹凸感のあるマット加工部分を有し、かつ、生産性が高くコストが低く加工できる凹凸感のあるマット加工印刷物の加工方法を提供することを目的とするものである。
【課題を解決するための手段】
【０００７】
本発明者は、上記の問題点を解決するための手段につき鋭意検討した結果、本発明は、基材上にオフセット印刷で印刷層を設け、該印刷層の表面上に部分的又は全面にオフセット印刷で下刷り層を設け、前記印刷層および前記下刷り層の表面上にオーバーコート層をコーティングで設け、該オーバーコート層の前記下刷り層と重なる部分を凹凸感のあるマット加工部分とし、他の部分を艶加工部分とすることを特徴とする凹凸感を有するマット加工印刷物であり、前記印刷層および前記下刷り層が、電子線又は紫外線硬化型インキを、電子線又は紫外線照射により硬化させた層であり、前記オーバーコート層が、電子線又は紫外線硬化型コーティング剤を、電子線又は紫外線照射により硬化させた層であることを特徴とする。また、前記下刷り層を、前記オーバーコート層のコーティング剤をはじくインキで設けたことを特徴とする。さらに、前記印刷層、前記下刷り層、前記オーバーコート層を、オフセット印刷機による一工程で設けることを特徴とする凹凸感を有するマット加工印刷物の加工方法である。
【０００８】
本発明によれば、絵柄の印刷層、下刷り印刷層、オーバーコート層をオフセット印刷機を用いて設けることができ、さらに、一工程で行うことによって、艶加工部分と精密な凹凸感のあるマット加工部分を有し、かつ、生産性が高くコストが低く加工できる凹凸感のあるマット加工印刷物を得ることができるものである。
【発明の効果】
【０００９】
以上のように、本発明の凹凸感のあるマット加工印刷物の加工方法によれば、絵柄の印刷層、下刷り印刷層、オーバーコート層をオフセット印刷機を用いて設けることができ、さらに、オフセット印刷機を用いて一工程で行うことによって、艶加工部分と精密な凹凸感のあるマット加工部分を有し、かつ、生産性が高くコストが低く加工できる凹凸感のあるマット加工印刷物を得ることができるものである。
【図面の簡単な説明】
【００１０】
【図１】本発明により得られる凹凸感を有するマット加工印刷物の断面図である。
【図２】本発明により得られる凹凸感を有するマット加工印刷物を加工する印刷機の概略図である。
【発明を実施するための形態】
【００１１】
以下に、本発明に係る凹凸感を有するマット加工印刷物の加工方法についてさらに詳しく説明する。
【００１２】
図１は、本発明により得られる凹凸感を有するマット加工印刷物の構成を示す概略断面図である。図１−ａに示すように、まず、基材１の表面にオフセット印刷による絵柄などの印刷層２が設けられ、つぎに、印刷層２の表面の凹凸感のあるマット加工を施す部分にオフセット印刷により下刷り層３が設けられ、最後に、印刷層２および下刷り層３の表面上にコーティングによりオーバーコート層４が設けられる。この時、図１−ｂに示すように、下刷り層３を設けた部分が、上に加工されたオーバーコート層４を形成するためのコーティング剤をはじくことにより凹凸感のあるマット加工部分となり、下刷り層３を設けていない部分が、そのまま艶加工部分となる。
【００１３】
つぎに、上記の印刷物１０を作製する本発明の凹凸感を有するマット加工印刷物の加工方法について説明する。
【００１４】
本発明の凹凸感を有するマット加工印刷物の加工方法において使用できる基材１としては、板紙を主とする紙、プラスチックシート、板類、金属板などがある。
【００１５】
まず、基材１の表面に設けられる印刷層２は、絵柄、表示などが印刷された層であり、公知の電子線または紫外線硬化型インキを使用したオフセット印刷（平版印刷）で設けられ、つぎの下刷り層３との密着性の良いインキを選定する。
【００１６】
つぎに、印刷層２の表面に部分的あるいは全面に下刷り層３が設けられる。この下刷り層３は印刷層２の全面に設けることもできるが、部分的に設けることによって、下刷り層３が設けられた上に設けられた部分でオーバーコート層４を形成するためのコーティング剤がはじかれて凹凸感を有するマット加工部分となり、艶加工部分とマット加工部分との両部分を有し、両部分の対比が著しい独特な印刷加工物とすることができる。この下刷り層３も、オフセット印刷（平版印刷）で設けられる。
【００１７】
下刷り層３に使用するインキも、電子線または紫外線硬化型インキであり、少なくともポリマー、モノマー、光重合開始剤を混合した主剤に、ポリエチレンワックス、反応性シリコーンを助剤として主剤に対して０〜１０重量％加えたものを使用する。この下刷り層３は、基材１上に乾燥膜厚で約１〜１０ｇ／ｍ2となるような量で設けることが好ましい。印刷層２と下刷り層３を設けた後、電子線又は紫外線照射により硬化させた後、同一工程でオーバーコート層４が設けられる。
【００１８】
ポリマーとしては、例えば、メチルアクリレート、メチルメタクリレート（以下、「メチルアクリレート」と「メチルメタクリレート」とを、「（メタ）アクリレート」と表記する。以下、同様。）、エチル（メタ）アクリレート、ｎ−ブチル（メタ）アクリレート、ヘキシル（メタ）アクリレート、２−エチルヘキシル（メタ）アクリレート、ラウリル（メタ）アクリレート、イソボニル（メタ）アクリレート、ジシクロペンテニル（メタ）アクリレート、Ｎ−ビニルピロリドン、スチレンの如き１分子中に１個の重合性ビニル基を有する、いわゆる単官能モノマー；エチレングリコールジ（メタ）アクリレート、プロピレングリコールジ（メタ）アクリレート、ネオペンチルグリコールジ（メタ）アクリレート、１，６−ヘキサンジオールジ（メタ）アクリレート、ジエチレングリコールジ（メタ）アクリレート、トリエチレングリコールジ（メタ）アクリレート、ジプロピレングリコールジ（メタ）アクリレートの如き１分子中に２個の重合性ビニル基を有する、いわゆる２官能のモノマー；トリメチロールプロパントリ（メタ）アクリレート、ペンタエリスリトールテトラ（メタ）アクリレート、ジペンタエリスリトールヘキサ（メタ）アクリレート、トリス（アクリロキシエチル）イソシアヌレートの如き１分子中に３個以上の重合性ビニル基を有する、いわゆる多官能モノマー、などがあげられる。
【００１９】
さらに、オリゴマーとして、不飽和ポリエステル類、ポリエステル（メタ）アクリレート、ポリエーテル（メタ）アクリレート、ポリオール（メタ）アクリレート、エポキシ（メタ）アクリレート、ウレタン（メタ）アクリレートなどのオリゴマーを用いることもできる。
【００２０】
光重合開始剤として特に制約を設ける必要はないが、重合性の組成物に溶解可能な物質が好ましく、例えば、ラジカル重合開始剤、カチオン重合開始剤であって良い。そのような光重合開始剤としては、例えば、ｐ−ブチルトリクロロアセトフェノン、２，２’−ジエトキシアセトフェノン、２−ヒドロキシ−２−メチル−１−フェニルプロパン−１−オンの如きアセトフェノン類；ベンゾフェノン、４，４’−ビスジメチルアミノベンゾフェノン２−クロロチオキサントン、２−メチルチオキサントン、２−エチルチオキサントン、２−イソプロピルチオキサントン、ベンジルジメチルケタール、ヒドロキシシクロヘキシルフェニルケトンの如きケトン類；ベンゾイン、ベンゾインメチルエーテル、ベンゾインイソプロピルエーテル、ベンゾインイソブチルエーテルの如きベンゾイン類、ミヒラーベンゾイルベンゾエート、α−アミロキシムエステル、テトラメチルメウラムモノサルファイド、などがあげられる。
【００２１】
また、光重合開始剤に光増感剤を併用しても差し支えない。このような光増感剤としては、例えば、ｎ−ブチルアミン、ｎ−ジブチルアミン、トリエチルアミン、トリエチレンテトラミン、トリエタノールアミンなどがあげられる。
【００２２】
最後に、オーバーコート層４が設けられる。このオーバーコート層４は、コーティングによって設けられるが、オフセット印刷機の最終ユニットに設置されたコーターユニットで行なうことができる。
【００２３】
このオーバーコート層４に使用するコーティング剤は、電子線または紫外線硬化型のコーティング剤であり、下刷り層３の上にコーティングされた場合に、ハジキ現象を生じるものであれば特に制限はなく、この目的に合致したコーティング剤を適宜選択すればよい。このような電子線または紫外線硬化型のコーティング剤としては、下刷り層３に使用するインキの主剤と同様に、少なくともポリマー、モノマー、光重合開始剤を混合したものである。さらに、これに助剤として表面調整剤を加えたものを使用することができる。表面調整剤としては、セルロース系のレベリング剤および天然ワックス系の滑剤などがある。このオーバーコート層４は、硬化後の膜厚で約３〜２０ｇ／ｍ2となるような量で設けることが好ましい。
【００２４】
このようにして、オーバーコート層４において、艶加工部分とマット加工部分との両部分を有し、両部分の対比が著しい独特な印刷加工物を作製することができる。
【００２５】
本発明の凹凸感を有するマット加工印刷物の加工方法の特徴は、印刷層２、下刷り層３、オーバーコート層４は、それぞれ別の工程で行うこともできるが、図２に示すように、オフセット印刷機Ｐにより、一工程で加工することができることが大きな特徴である。このオフセット印刷Ｐでは、印刷ユニットＢ、紫外線照射装置Ｃに加えて、コーターユニットＤ、紫外線照射装置Ｅを設置している。このようなユニットおよび装置を有するオフセット印刷機によって、印刷層２、下刷り層３、オーバーコート層４を一工程で設けることができる。
【００２６】
なお、本発明における印刷層２、下刷り層３、オーバーコート層４の電子線または紫外線硬化型のインキあるいはコーティング剤を硬化させる方法としては、電子線硬化型インキあるいはコーティング剤を使用した場合には、公知の種々の電子線、放射線等を照射可能な装置を用いて、それらを照射することにより硬化させることが可能である。また、紫外線硬化型インキあるいはコーティング剤を使用した場合には、公知の紫外線照射装置（水銀ランプ、紫外線ランプ、白熱灯、ハロゲンランプ等）を用いて、それらを照射することにより硬化させることが可能である。
【実施例】
【００２７】
基材１に板紙（コートボール３１０ｇ／ｍ2）を用いて、最終ユニットにＵＶコーターユニットＤの設置されたオフセット印刷機Ｐにより一工程で凹凸感を有するマット加工印刷物の加工を行った。
【００２８】
まず、印刷層２である絵柄の印刷は、フィーダーＡから供給された基材１に印刷ユニットＢにおいて５色を印刷する。インキは、下記の組成のＵＶカルトンインキ（（株）インクテック社製）を使用した。
有機顔料                                      １５〜２５重量％
感光性樹脂                                    ４０〜５０重量％
感光性モノマー                                １５〜２５重量％
光重合開始剤                                    ５〜１０重量％
【００２９】
つぎに、下刷り層３の印刷は、印刷ユニットＢの６色目で行い、インキは、下記の組成のＵＶハクリＯＰニスＵＰ−２（Ｔ＆Ｋ  ＴＯＫＡ社製）を使用した。この印刷層２と下刷り層３の印刷の後、紫外線照射装置Ｃを用いて乾燥硬化させた。
ポリエステル樹脂                              １５〜２５重量％
アクリルエステルオリゴマーモノマー            ５０〜７５重量％
光開始剤                                        ５〜１０重量％
ポリエチレンワックス                              １〜２重量％
反応性シリコーン                                  ２〜３重量％
【００３０】
つづいて、オーバーコート層４の加工は、最終ユニットのＵＶコーターユニットＤで行い、コーティング剤としては、下記の組成のＵＶクリヤーコートニス（（株）インクテック社製）を使用した。このオーバーコート層４の加工後、紫外線照射装置Ｅを用いて乾燥硬化させた。
感光性樹脂                                    ４５〜５５重量％
感光性モノマー                                １５〜２５重量％
光重合開始剤                                    ５〜１０重量％
添加剤                                            ５重量％未満
【００３１】
このように、オフセット印刷機Ｐの最終ユニットにおいて、オーバーコート層４を加工することによって、下刷り層３の部分は、オーバーコート層４がはじかれた状態の凹凸感のあるマット加工部分となり、下刷り層３を設けない部分はオーバーコート層４の光沢をそのまま有する艶加工部分となる印刷物を得ることができた。
【符号の説明】
【００３２】
１０    印刷物
１    基材（コート紙）
２    印刷層
３    下刷り層
４    オーバーコート層
Ｐ    オフセット印刷機
Ａ    フィーダー
Ｂ    印刷ユニット
Ｃ    紫外線照射装置
Ｄ    コーターユニット
Ｅ    紫外線照射装置
Ｆ    デリバリー
【図１】
2010155238.tif 000003
【図２】
2010155238.tif 000004